(57)【要約】【課題】発泡ポリスチレン樹脂シートに匹敵する十分な断熱性及び緩衝性を有する紙を用いた断熱性紙製成型物を得る。【解決手段】破断伸びが縦方向１０％以上、横方向１０％以上を有する紙層１の一面側に、熱可塑性高分子樹脂発泡層２が積層された成型素材３で成型した。【選択図】  図１
2004299748.tif 000002
【特許請求の範囲】
【請求項１】
破断伸びが縦方向１０％以上、横方向１０％以上を有する紙層の一面側に、熱可塑性高分子樹脂発泡層が積層された成型素材で成型されてなることを特徴とする断熱性紙製成型物。
【請求項２】
破断伸びが縦方向１０％以上、横方向１０％以上を有する紙層の一面側に、熱可塑性高分子樹脂発泡層の一面側が積層され、この熱可塑性高分子樹脂発泡層の他面側に破断伸びが縦方向１０％以上、横方向１０％以上を有する紙層が積層された成型素材で成型されてなることを特徴とする断熱性紙製成型物。
【請求項３】
前記熱可塑性高分子樹脂発泡層の重量が前記紙層の重量の９０％〜２０％であることを特徴とする請求項１又は２のいずれか１項に記載の断熱性紙製成型物。
【請求項４】
前記熱可塑性高分子樹脂発泡層を構成している熱可塑性高分子樹脂が、生分解性樹脂または水溶性高分子樹脂であることを特徴とする請求項１乃至３のいずれか１項に記載の断熱性紙製成型物。
【請求項５】
破断伸びが縦方向１０％以上、横方向１０％以上を有する紙層の一面側に、発泡剤を含む熱可塑性高分子樹脂層が積層された成型素材を用い、この成型素材を加熱し前記熱可塑性高分子樹脂層を発泡させた後、金型を用いて成型することを特徴とする断熱性紙製成型物の製造方法。
【請求項６】
破断伸びが縦方向１０％以上、横方向１０％以上を有する紙層の一面側に、発泡剤を含む熱可塑性高分子樹脂層が積層された成型素材を用い、加熱した金型を用いて成型機で前記熱可塑性高分子樹脂層を発泡させながら成型することを特徴とする断熱性紙製成型物の製造方法。
【請求項７】
破断伸びが縦方向１０％以上、横方向１０％以上を有する紙層の一面側に、発泡剤を含む熱可塑性高分子樹脂層の一面側が積層され、この発泡剤を含む熱可塑性高分子樹脂層の他面側に破断伸びが縦方向１０％以上、横方向１０％以上を有する紙層が積層された成型素材を用い、この成型素材を加熱し前記熱可塑性高分子樹脂層を発泡させた後、金型を用いて成型することを特徴とする断熱性紙製成型物の製造方法。
【請求項８】
破断伸びが縦方向１０％以上、横方向１０％以上を有する紙層の一面側に、発泡剤を含む熱可塑性高分子樹脂層の一面側が積層され、この発泡剤を含む熱可塑性高分子樹脂層の他面側に破断伸びが縦方向１０％以上、横方向１０％以上を有する紙層が積層された成型素材を用い、加熱した金型を用いて前記熱可塑性高分子樹脂層を発泡させながら成型することを特徴とする断熱性紙製成型物の製造方法。
【請求項９】
前記熱可塑性高分子樹脂層の重量が前記紙層の重量の９０％〜２０％であることを特徴とする請求項５乃至８のいずれか１項に記載の断熱性紙製成型物の製造方法。
【請求項１０】
前記熱可塑性高分子樹脂層を構成している熱可塑性高分子樹脂が、生分解性樹脂または水溶性高分子樹脂であることを特徴とする請求項５乃至９のいずれか１項に記載の断熱性紙製成型物の製造方法。
【発明の詳細な説明】
【０００１】
【発明の属する技術分野】
本発明は、紙を主体とし、且つ断熱性を有する断熱性紙製成型物及びその製造方法に関し、詳しくは断熱保温性、剛性、緩衝性に優れ、廃棄物として焼却した場合に燃焼エネルギーや環境汚染の低減が図れる断熱性紙製成型物及びその製造方法に関する。
【０００２】
【従来の技術】
断熱保温性、剛性、緩衝性を有する成型物として、従来、発泡ポリスチレン樹脂シートを用いて熱圧成型機により成型された食品容器が広く用いられているが、近年の環境汚染問題、焼却時の焼却炉の損傷防止、石油資源の節約等の観点から紙を主体とした、例えば、紙基材の一方の面にクレープ紙、段ボール紙、不織布等を貼合した複合体からなる紙コップや丼型容器が提案されている（例えば、特許文献１参照。）。
【０００３】
【特許文献１】
特開２００２−１７３１３０号公報（［０００９］段）
【０００４】
【発明が解決しようとする課題】
しかしながら、紙を主体とした、例えば前記クレープ紙、段ボール紙、不織布等を紙基材に貼合した複合体は、プラスチック基材と比較して伸び特性が本質的に劣るため複雑な形状の成型物が得られず、成型性に難点があり、また、紙は一般的なプラスチック成型機では成型できず、成型方法が限定される問題点を有している。
【０００５】
そこで、プラスチックと同様に容易に３次元曲面の形状に成型でき、且つ断熱保温性を有する断熱性紙製成型物及びその成型物を簡便且つ安価に得ることができる製造方法が望まれている。
【０００６】
本発明の目的は、発泡ポリスチレン樹脂シートに匹敵する十分な断熱性及び緩衝性を有する紙を用いた断熱性紙製成型物を得ることにある。
本発明の他の目的は、従来のプラスチック成型機を用いて成型できる断熱性紙製成型物の製造方法を提供することにある。
【０００７】
【課題を解決するための手段】
上記の目的を達成する本発明の手段を説明すると、次の通りである。
請求項１に記載の断熱性紙製成型物は、破断伸びが縦方向１０％以上、横方向１０％以上を有する紙層の一面側に、熱可塑性高分子樹脂発泡層が積層された成型素材で成型されてなることを特徴とする。
【０００８】
かかる構成からなる断熱性紙製成型物は、紙層に熱可塑性高分子樹脂発泡層が積層された成型素材で成型されているので、発泡ポリスチレン樹脂シートに匹敵する断熱性、緩衝性がある。また、前記成型素材を構成する紙層の紙が、破断伸びが縦方向及び横方向共に１０％以上有するので、複雑な成型物を得ることができる。更には、この断熱性成型物の合成樹脂部分は前記熱可塑性高分子樹脂発泡層だけなので、成型物全体が合成樹脂からなっている発泡ポリスチレン樹脂シートからなる成型物と較べ廃棄による環境汚染問題が少なく、焼却時の焼却炉の損傷防止、石油資源の節約等が図れる。
【０００９】
請求項２に記載の断熱性紙製成型物は、破断伸びが縦方向１０％以上、横方向１０％以上を有する紙層の一面側に、熱可塑性高分子樹脂発泡層の一面側が積層され、この熱可塑性高分子樹脂発泡層の他面側に破断伸びが縦方向１０％以上、横方向１０％以上を有する紙層が積層された成型素材で成型されてなることを特徴とする。
【００１０】
かかる構成からなる断熱性紙製成型物は、紙層に熱可塑性高分子樹脂発泡層が積層された成型素材で成型されているので、発泡ポリスチレン樹脂シートに匹敵する十分な断熱性、緩衝性がある。また、前記成型素材を構成する紙層の紙が、破断伸びが縦方向及び横方向共に１０％以上有するので、複雑な成型物を得ることができる。更には、この断熱性成型物の合成樹脂部分は前記熱可塑性高分子樹脂発泡層だけなので、成型物全体が合成樹脂からなっている発泡ポリスチレン樹脂シートからなる成型物と較べ廃棄による環境汚染問題が少なく、焼却時の焼却炉の損傷防止、石油資源の節約等が図れる。
【００１１】
請求項３に記載の断熱性紙製成型物は、請求項１又は２のいずれか１項に記載の、前記熱可塑性高分子樹脂発泡層の重量が前記紙層の重量の９０％〜２０％であることを特徴とする。
【００１２】
このように熱可塑性高分子樹脂発泡層の重量比が紙１００％に対して９０％〜２０％であると、断熱性、剛性、紙との接着性等の観点で所望の成型物が得られる。熱可塑性高分子樹脂発泡層の重量比が９０％を超えると、成型物としての紙成分が少なくなるため、環境汚染の観点から好ましくなく、２０％未満では、断熱性、剛性、紙との接着性等の観点で所望の成型物が得られず、好ましくない。
【００１３】
請求項４に記載の断熱性紙製成型物は、請求項１乃至３のいずれか１項に記載の、前記熱可塑性高分子樹脂発泡層を構成している熱可塑性高分子樹脂が、生分解性樹脂または水溶性高分子樹脂であることを特徴とする。
【００１４】
このように、熱可塑性高分子樹脂発泡層を構成している熱可塑性高分子樹脂が、生分解性樹脂または水溶性高分子樹脂であると、廃棄による環境汚染問題が少なく、焼却時の焼却炉の損傷防止、石油資源の節約等が図れる他、生分解性樹脂の場合は、土壌中に埋設することにより、容易に分解されるので、また、水溶性高分子樹脂の場合は、容易に紙層を形成する紙を回収できるので、いずれにしても廃棄物の減容化が図れる。
【００１５】
請求項５に記載の断熱性紙製成型物の製造方法は、破断伸びが縦方向１０％以上、横方向１０％以上を有する紙層の一面側に、発泡剤を含む熱可塑性高分子樹脂層が積層された成型素材を用い、この成型素材を加熱し熱可塑性高分子樹脂層を発泡させた後、金型を用いて成型することを特徴とする。
【００１６】
かかる構成から、発泡ポリスチレン樹脂シートに匹敵する断熱性、緩衝性があり、廃棄による環境汚染問題が少なく、焼却時の焼却炉の損傷防止、石油資源の節約等が図れる複雑な成型物を容易に得ることができ、そして、その成型にあっては、プラスチック成型に使用される一般的な成型機で成型できるので、かかる成型物を簡便且つ安価に得ることができる。
【００１７】
請求項６に記載の断熱性紙製成型物の製造方法は、破断伸びが縦方向１０％以上、横方向１０％以上を有する紙層の一面側に、発泡剤を含む熱可塑性高分子樹脂層が積層された成型素材を用い、加熱した金型を用いて前記熱可塑性高分子樹脂層を発泡させながら成型することを特徴とする。
【００１８】
かかる構成から、発泡ポリスチレン樹脂シートに匹敵する断熱性、緩衝性があり、廃棄による環境汚染問題が少なく、焼却時の焼却炉の損傷防止、石油資源の節約等が図れる複雑な成型物を容易に得ることができ、そして、その成型にあっては、プラスチック成型に使用される一般的な成型機で成型できるので、かかる成型物を簡便且つ安価に得ることができる。
【００１９】
請求項７に記載の断熱性紙製成型物の製造方法は、破断伸びが縦方向１０％以上、横方向１０％以上を有する紙層の一面側に、発泡剤を含む熱可塑性高分子樹脂層の一面側が積層され、この発泡剤を含む熱可塑性高分子樹脂層の他面側に破断伸びが縦方向１０％以上、横方向１０％以上を有する紙層が積層された成型素材を用い、この成型素材を加熱し熱可塑性高分子樹脂層を発泡させた後、金型を用いて成型することを特徴とする。
【００２０】
かかる構成から、発泡ポリスチレン樹脂シートに匹敵する十分な剛性、断熱性、緩衝性があり、廃棄による環境汚染問題が少なく、焼却時の焼却炉の損傷防止、石油資源の節約等が図れる複雑な成型物を容易に得ることができ、そして、その成型にあっては、プラスチック成型に使用される一般的な熱圧成型機で成型できるので、かかる成型物を簡便且つ安価に得ることができる。
【００２１】
請求項８に記載の断熱性紙製成型物の製造方法は、破断伸びが縦方向１０％以上、横方向１０％以上を有する紙層の一面側に、発泡剤を含む熱可塑性高分子樹脂層の一面側が積層され、この発泡剤を含む熱可塑性高分子樹脂層の他面側に破断伸びが縦方向１０％以上、横方向１０％以上を有する紙層が積層された成型素材を用い、加熱した金型を用いて前記熱可塑性高分子樹脂層を発泡させながら成型することを特徴とする。
【００２２】
かかる構成から、発泡ポリスチレン樹脂シートに匹敵する十分な断熱性、緩衝性があり、廃棄による環境汚染問題が少なく、焼却時の焼却炉の損傷防止、石油資源の節約等が図れる複雑な成型物を容易に得ることができ、そして、その成型にあっては、プラスチック成型に使用される一般的な熱圧成型機で成型できるので、かかる成型物を簡便且つ安価に得ることができる。
【００２３】
請求項９に記載の断熱性紙製成型物の製造方法は、請求項５乃至８のいずれか１項に記載の、前記熱可塑性高分子樹脂層の重量が前記紙層の重量の９０％〜２０％であることを特徴とする。
【００２４】
このように熱可塑性高分子樹脂層の重量比が紙１００％に対して９０％〜２０％であると、断熱性、剛性、紙との接着性等の観点で所望の成型物が得られる。熱可塑性高分子樹脂層の重量比が９０％を超えると、成型物としての紙成分が少なくなるため、環境汚染の観点から好ましくなく、２０％未満では、断熱性、剛性、紙との接着性等の観点で所望の成型物が得られず、好ましくない。
【００２５】
請求項１０に記載の断熱性紙製成型物の製造方法は、請求項５乃至９のいずれか１項に記載の、前記熱可塑性高分子樹脂層を構成している熱可塑性高分子樹脂が、生分解性樹脂または水溶性高分子樹脂であることを特徴とする。
【００２６】
このように、熱可塑性高分子樹脂層を構成している熱可塑性高分子樹脂が、生分解性樹脂または水溶性高分子樹脂であると、廃棄による環境汚染問題が少なく、焼却時の焼却炉の損傷防止、石油資源の節約等が図れる他、生分解性樹脂の場合は、土壌中に埋設することにより、容易に分解されるので、また、水溶性高分子樹脂の場合は、容易に紙層を形成する紙を回収できるので、いずれにしても廃棄物の減容化が図れる。
【００２７】
【発明の実施の形態】
以下、本発明に係る断熱性紙製成型物及びその製造方法の実施の形態の一例を説明する。
先ず、断熱性紙製成型物の実施の形態を説明する。
図１は断熱性紙製成型物の実施の形態の第１例を示すもので、本例では、破断伸びが縦方向１０％以上、横方向１０％以上を有する紙層１の一面側に、熱可塑性高分子樹脂発泡層２が積層された成型素材３で成型されている。
【００２８】
図２は断熱性紙製成型物の実施の形態の第２例を示すもので、本例では、破断伸びが縦方向１０％以上、横方向１０％以上を有する紙層１の一面側に、熱可塑性高分子樹脂発泡層２の一面側が積層され、この熱可塑性高分子樹脂発泡層２の他面側に破断伸びが縦方向１０％以上、横方向１０％以上を有する紙層１が積層された成型素材３で成型されている。
【００２９】
前記第１例及び第２例に示す成型素材３を構成する紙層１及び熱可塑性高分子樹脂発泡層２は共通するので、区別しないで説明する。
前記成型素材３を構成する紙層１は、破断伸びが縦方向１０％以上、横方向１０％以上を有する紙、いわゆる伸張紙からなる。前記紙は、その原料が針葉樹パルプまたは広葉樹パルプのいずれか一方または双方からなる天然パルプ１００％からなり、坪量が５０ｇ／ｍ２〜３００ｇ／ｍ２の範囲にあることが好ましい。坪量が５０ｇ／ｍ２未満であると、成型物の剛性不足や断熱性不足となり、好ましくない。また、坪量が３００ｇ／ｍ２を超えると、紙の絶対強度が高く、成型時の負荷が大きくなるため、経済的でない。
【００３０】
前記熱可塑性高分子樹脂発泡層２は、発泡剤を含んだ熱可塑性高分子樹脂層を発泡させて形成されている。前記熱可塑性高分子樹脂としては、熱可塑性があれば特に限定されるものではないが、溶融温度、粘度、発泡特性等の点から一般的な生分解性樹脂、ポリスチレン系樹脂、アイオノマー樹脂、またはポリビニルアルコール、デンプン、カルボキシメチルセルロース等の水溶性高分子樹脂が好適である。
【００３１】
また、発泡剤としては、物理発泡剤や化学発泡剤等、公知の発泡剤が使用できるが、発泡層の形成性や、紙への積層が印刷機、塗工機または押出しラミネート機等の汎用設備を使用して行える等の観点から化学発泡剤、所謂熱分解型発泡剤が好適である。熱分解型発泡剤は、重炭酸ナトリウム等の無機系分解型発泡剤、アゾジカーボンアミド、アゾビスイソブチロニトリル、ジアゾアミノベンゼン、ジニトロソペンタメチレンテトラミン等の有機系分解型発泡剤が使用できる。特に、分解温度のシャープ性、発生ガス量が多く少量の添加で高発泡倍率が得られる等から、アゾジカーボンアミドが好適である。
【００３２】
発泡剤を含む熱可塑性高分子樹脂層は熱可塑性高分子樹脂と発泡剤の他、必要に応じて、可塑剤、耐水化剤、無機充填剤等が混合される。
【００３３】
前記熱可塑性高分子樹脂発泡層２の重量比は前記紙層１の１００％に対して９０％〜２０％であることが好ましい。熱可塑性高分子樹脂発泡層２の重量比が９０％を超えると、成型物としての紙成分が少なくなるため、環境汚染の観点から好ましくなく、２０％未満であると、断熱性、剛性、紙との接着性等の観点で所望の成型物が得られず、好ましくない。
【００３４】
前記のように構成される断熱性紙製成型物は、紙層１に熱可塑性高分子樹脂発泡層２が積層された成型素材３で成型されているので、発泡ポリスチレン樹脂シートに匹敵する断熱性、緩衝性が得られる。また、前記成型素材３を構成する紙層１の紙が、破断伸びが縦方向及び横方向共に１５％以上有するので、複雑な成型物を得ることができる。更には、この断熱性成型物の合成樹脂部分は前記熱可塑性高分子樹脂発泡層２だけなので、成型物全体が合成樹脂からなっている発泡ポリスチレン樹脂シートからなる成型物と較べ、廃棄による環境汚染問題が少なく、焼却時の焼却炉の損傷防止、石油資源の節約等が図れる。
【００３５】
次に前記第１例及び第２例に示す断熱性紙製成型物の製造方法の実施の形態の一例を説明する。
先ず、成型素材３としては、破断伸びが縦方向１０％以上、横方向１０％以上を有する紙層１の一面側に、発泡剤を含む熱可塑性高分子樹脂層２ａが積層された成型素材３ａ（図３）又は、破断伸びが縦方向１０％以上、横方向１０％以上を有する紙層１の一面側に、発泡剤を含む熱可塑性高分子樹脂層２ａの一面側が積層され、この熱可塑性高分子樹脂層２ａの他面側に破断伸びが縦方向１０％以上、横方向１０％以上を有する紙層１が積層された成型素材３ｂ（図４）が用いられる。
【００３６】
前記紙層１は、破断伸びが縦方向１０％以上、横方向１０％以上を有する紙、いわゆる伸張紙からなる。前記紙は、その原料が針葉樹パルプまたは広葉樹パルプのいずれか一方または双方からなる天然パルプ１００％からなり、坪量が５０ｇ／ｍ２〜３００ｇ／ｍ２の範囲にあることが好ましい。坪量が５０ｇ／ｍ２未満であると、成型物の剛性不足や断熱性不足となり、好ましくない。また、坪量が３００ｇ／ｍ２を超えると、紙の絶対強度が高く、成型時の負荷が大きくなるため、経済的でない。
【００３７】
前記発泡剤を含む熱可塑性高分子樹脂層２ａの熱可塑性高分子樹脂としては、熱可塑性があれば特に限定されるものではないが、溶融温度、粘度、発泡特性等の点から一般的な生分解性樹脂、ポリスチレン系樹脂、アイオノマー樹脂、またはポリビニルアルコール、デンプン、カルボキシメチルセルロース等の水溶性高分子樹脂が好適である。
【００３８】
また、発泡剤としては、物理発泡剤や化学発泡剤等、公知の発泡剤が使用できるが、発泡層の形成性や、紙への積層が印刷機、塗工機または押出しラミネート機等の汎用設備を使用して行える等の観点から化学発泡剤、所謂熱分解型発泡剤が好適である。熱分解型発泡剤としては、重炭酸ナトリウム等の無機系分解型発泡剤、アゾジカーボンアミド、アゾビスイソブチロニトリル、ジアゾアミノベンゼン、ジニトロソペンタメチレンテトラミン等の有機系分解型発泡剤が使用できる。特に、分解温度のシャープ性、発生ガス量が多く少量の添加で高発泡倍率が得られる等から、アゾジカーボンアミドが好適である。
【００３９】
発泡剤を含む熱可塑性高分子樹脂層２ａは熱可塑性高分子樹脂と発泡剤の他、必要に応じて、可塑剤、耐水化剤、無機充填剤等が混合される。
【００４０】
前記熱可塑性高分子樹脂層２ａの重量比は前記紙層１の１００％に対して９０％〜２０％であることが好ましい。熱可塑性高分子樹脂層２ａの重量比が９０％を超えると、成型物としての紙成分が少なくなるため、環境汚染の観点から好ましくなく、２０％未満であると、断熱性、剛性、紙との接着性等の観点で所望の成型物が得られず、好ましくない。
【００４１】
前記紙層１に発泡剤を含む熱可塑性高分子樹脂層２ａを積層して成型素材３ａ，３ｂを得る方法としては、印刷機、塗工機または押出しラミネート機等の公知の方式を用いることができ、使用した発泡剤の熱分解温度以下の温度で行うことによって発泡剤を含む熱可塑性高分子樹脂層２ａを未発泡状態で紙層１に積層することができる。
【００４２】
前記のようにして得られた成型素材３ａ，３ｂを加熱し、前記熱可塑性高分子樹脂層２ａを発泡させた後、雄型と雌型からなる成型金型を有する成型機でプレスして所定の形状に成型し、成型物を得る。前記加熱温度にあっては、前記熱可塑性高分子樹脂層２ａの軟化温度＋２０℃以上であることが好ましい。前記加熱温度が、前記熱可塑性高分子樹脂層２ａの軟化温度＋２０℃以上であると、前記熱可塑性高分子樹脂層２ａを十分に発泡させることができるとともに、紙層と発泡した熱可塑性高分子樹脂層が接着し一体化した断熱性紙製成型物が得られる。前記加熱温度が、前記熱可塑性高分子樹脂層２ａの軟化温度＋２０℃未満であると、前記熱可塑性高分子樹脂層２ａを十分に発泡させることができず、また、紙層と発泡した熱可塑性高分子樹脂層を接着させ一体化することができない場合がある。
【００４３】
前記熱可塑性高分子樹脂層２ａは発泡倍率が３倍以上であることが好ましく、特に、５倍〜２０倍が望ましい。熱可塑性高分子樹脂層２ａの発泡倍率が３倍以下であると、断熱性や剛性が不足し好ましくなく、また２０倍以上では気泡が潰れ易く実用的でない。熱可塑性高分子樹脂層２ａの発泡後の厚さにあっては、発泡倍率や独立気泡率によって断熱特性が異なり、一概に特定することは難しいが、発泡後の厚さは１ｍｍ以上であることが望ましく、０．５ｍｍ〜３ｍｍの範囲が好適である。発泡後の厚さが０．５ｍｍより薄いと断熱特性が不十分であり、３ｍｍより厚くしても断熱特性はさして向上せず、しかも成型物の嵩が大きくなり、流通保管上経済的でない。ここでいう独立気泡率は、例えばＡＳＴＭ（米国材料試験協会規格）  Ｄ  ２８５６に規定された方法で測定することができ、発泡の独立気泡率が高いと熱の伝達速度が遅くなり、断熱特性が向上することが知られている。
【００４４】
なお、発泡倍率や厚さは、必要に応じて熱可塑性高分子樹脂と発泡剤の混合比や、これらの混合物の塗工厚みを任意に変えることで適宜調整することができる。
【００４５】
前記のようにして成型する成型物の形状は成型絞り率１２０％〜２００％の範囲であることが好ましい。成型絞り率が１２０％未満であると、成型物のデザインが限定され、複雑な形状の成型物が得られず、また、成型絞り率が２００％を超えると、紙層の伸びが追随できず、成型時に亀裂や破断の不具合を生じる場合がある。
【００４６】
前記成型絞り率は、次式によって算出した。
（成型物の表面積／成型物の開口面積）×１００＝成型絞り率
ここでいう成型物の開口面積とは、例えば一般的なトレー容器を想定した場合、トレーの開口部の面積を指し、凹状に成型された部分の全表面積を成型物の表面積とする。従って、同じ開口面積では凹状の深さによって全体の表面積が変わり、深くなるほど成型絞り率は増すことになる。
【００４７】
前記の製造方法では、発泡ポリスチレン樹脂シートに匹敵する断熱性、緩衝性があり、廃棄による環境汚染問題が少なく、焼却時の焼却炉の損傷防止、石油資源の節約等が図れる複雑な成型物を容易に得ることができ、そして、その成型にあっては、プラスチック成型に使用される一般的な成型機で成型できるので、かかる成型物を簡便且つ安価に得ることができる。
【００４８】
なお、本例では、成型素材３ａ，３ｂを加熱し、前記熱可塑性高分子樹脂層２ａを発泡させた後、雄型と雌型からなる金型を用いてプレスして所定の形状に成型し、成型物を得ているが、成型素材３ａ，３ｂを加熱して熱可塑性高分子樹脂層２ａを発泡させた後、加熱した金型を用いて成型するようにしてもよい。
【００４９】
また、発泡剤を含む熱可塑性高分子樹脂層２ａが積層された成型素材３ａ，３ｂを用い、加熱した金型を用いて前記熱可塑性高分子樹脂層２ａを発泡させながら成型してもよい。この場合の加熱温度にあっても、前記熱可塑性高分子樹脂層２ａの軟化温度＋２０℃以上であることが好ましい。
【００５０】
本発明で成型素材を金型を用いて成型するために使用される成型機としては、特に限定されるものではなく、プラスチック成型機として汎用されている圧空成型方式、真空成型方式及びプレス成型方式の成型機が好適に使用できる。
【００５１】
【実施例】
以下、本発明を実施例によって詳しく説明するが、本発明はこれに限定されるものではない。
（実施例１）
図３に示す紙層１として、天然パルプ１００％からなり、坪量２００ｇ／ｍ２、厚さ３００μｍ、破断伸びが縦方向２１．２％、横方向１６．２％の紙（イタリヤ国カリオラーロ社製）を用いた。一方、水溶性高分子樹脂のポリビニルアルコール樹脂（ＰＶＡ２１０：クラレ製）と化学発泡剤アゾジカーボンアミド（セルマイクＣ−１：三協化成製）と可塑剤グリセリン（一般薬品）と耐水化剤（スミレッツレジン６３６：住友化学製）と水とを、その配合比が２０／３／２０／１／８６（重量比）となるように塗料を調製し、この塗料を一般的なロール塗工装置にて乾燥重量約１５０ｇ／ｍ２の塗工層を上記紙層１の一方の面に積層した後、１０５℃の温度条件で乾燥し、紙層１に発泡剤を含む未発泡状態の熱可塑性高分子樹脂層２ａが積層されている坪量３５０ｇ／ｍ２、厚さ４４５μｍの２層構成の成型素材３ａを得た。
【００５２】
次いで、この成型素材３ａを２３０℃に加熱した図示しない予熱装置で予熱することにより、熱可塑性高分子樹脂層２ａを発泡させてから、雄型と雌型を有するプレス成型機で６ショット／分の成型速度でプレス成型し、図１に示す２層構造の断熱性紙製成型物を得た。
【００５３】
得られた断熱性紙製成型物の熱可塑性高分子樹脂発泡層２は、発泡倍率約８倍、厚さ約１．１ｍｍ、成型物の形状は図１に示すトレー形状（縦辺１１ｃｍ、横辺２１ｃｍ、テーパ角度４５°、深さ２．５ｃｍ）であり、成型絞り率は１２４．３％であった。
【００５４】
なお、成型絞り率は、以下のように算出した。
成型物の開口面積
縦辺１１ｃｍ×横辺２１ｃｍ＝２３１ｃｍ２
成型物の表面積
▲１▼底面積：縦辺６ｃｍ×横辺１６ｃｍ＝９６．０ｃｍ２  
▲２▼縦辺側面（台形面積）：（長辺１１ｃｍ＋短辺６ｃｍ）×高さ２．５√２ｃｍ÷２の面積の面が２面あるので＝６０．１８ｃｍ２
▲３▼横辺側面（台形面積）：（長辺２１ｃｍ＋短辺１６ｃｍ）×高さ２．５√２ｃｍ÷２の面積の面が２面あるので＝１３０．９８ｃｍ２
▲１▼＋▲２▼＋▲３▼＝２８７．１６ｃｍ２
成型絞り率
２８７．１６ｃｍ２（表面積）÷２３１ｃｍ２（開口面積）×１００＝１２４  ．３％
得られた成型物は亀裂や破断による成型不良が全くなく、絞り皺のない美麗なトレー状成型物で経時後の型戻りや変形がなく熱可塑性高分子樹脂発泡層２と紙層１が積層一体化された剛性の高い成型物であった。また、得られた成型物に９５℃のお湯を入れ、外底面を持ったところ十分に持ち続けることができ、目的の断熱性が付与できた。
【００５５】
（実施例２）
実施例１と同様に紙層１の一方の面に積層した発泡剤を含む未発泡状態の熱可塑性高分子樹脂層２ａの他方の面に、天然パルプ１００％からなり、坪量２００ｇ／ｍ２、厚さ３００μｍ、破断伸びが縦方向２１．２％、横方向１６．２％の紙（イタリヤ国カリオラーロ社製）からなる紙層１を積層し、３層構成の成型素材３ｂを得た。
【００５６】
この成型素材３ｂを、２３０℃に加熱した雄型と雌型を有するプレス成型機で熱圧成型すると同時に、発泡剤を含む熱可塑性高分子樹脂層２ａの発泡と、紙層１への接着一体化を行うことによって、紙層１の一方の面に熱可塑性高分子樹脂発泡層２が積層され、この熱可塑性高分子樹脂発泡層２の他方の面に紙層１が積層された図２に示す３層構造の断熱性紙製成型物を得た。
【００５７】
得られた断熱性紙製成型物の熱可塑性高分子樹脂発泡層２は、発泡倍率約６倍、厚さ約０．８ｍｍ、成型物７の形状はトレー形状（縦辺１１ｃｍ、横辺２１ｃｍ、テーパ角度４５°、深さ２．５ｃｍ）であり、成型絞り率は１２４．３％であった。
【００５８】
得られた成型物は亀裂や破断による成型不良が全くなく、絞り皺のない美麗なトレー状成型物で経時後の型戻りや変形がなく、熱可塑性高分子樹脂発泡層２とその両面の紙層１，１の３層が積層一体化された剛性の高い成型物であった。また、得られた成型物に９５℃のお湯を入れ、外底面を持ったところ十分に持ち続けることができ、目的の断熱性が付与できた。
【００５９】
（実施例３）
紙層１として、坪量２７５ｇ／ｍ２、厚さ３９５μｍ、破断伸びが縦方向１９．８％、横方向１５．７％の紙（イタリヤ国カリオラーロ社製）を用い、実施の形態１と同様にして塗料を調製し、この塗料を乾燥重量約４０ｇ／ｍ２で紙層１の一方の面に積層し、紙層１に発泡剤を含む未発泡状態の熱可塑性高分子樹脂層２ａが積層されている坪量３１５ｇ／ｍ２、厚さ４３５μｍの２層構成の成型素材３ａを得た。次いで、この成型素材３ａを２３０℃に加熱した予熱装置で予熱することにより、熱可塑性高分子樹脂層２ａを発泡させてから、雄型と雌型の金型を有する成型機で６ショット／分の成型速度でプレス成型し、２層構成の断熱性紙製成型物を得た。
【００６０】
得られた断熱性紙製成型物の熱可塑性高分子樹脂発泡層２は、発泡倍率約８倍、厚さ約０．３ｍｍ、成型物の形状は図２に示したと同様のトレー形状（縦辺１１ｃｍ、横辺２１ｃｍ、テーパ角度４５°、深さ２．５ｃｍ）であり、成型絞り率は１２４．３％であった。
【００６１】
得られた成型物は亀裂や破断による成型不良が全くなく、絞り皺のない美麗なトレー状成型物で経時後の型戻りや変形がなく紙層１と熱可塑性高分子樹脂発泡層２の２層が積層一体化された剛性の高い成型物であった。また、得られた成型物に９５℃のお湯を入れ、外底面を持ったところやや熱さを感じたが、十分に持ち続けることができた。
【００６２】
（比較例１）
天然パルプ１００％からなり、坪量２００ｇ／ｍ２、厚さ３００μｍ、破断伸びが縦方向２１．２％、横方向１６．２％の紙（イタリヤ国カリオラーロ社製）からなる２枚の紙層の間に、５０μｍの低密度ポリエチレン樹脂フィルムを介在させ、２３０℃に加熱した雄型と雌型の金型を有するプレス成型機で実施例１〜３と同様のトレー形状に熱圧成型すると同時に、低密度ポリスチレンとその両面の紙との接着一体化を行い、３層構成の紙製成型物を得た。
【００６３】
得られた成型物は亀裂や破断による成型不良が全くなく、絞り皺のない美麗なトレー状成型物で経時後の型戻りや変形がなく紙同士が十分に接着一体化した成型物であった。しかし、成型物は剛性に劣り、また９５℃のお湯を入れ、外底面を持ったところ熱くて持ち続けることができず、殆ど断熱性のない成型物であった。
【００６４】
【表１】
2004299748.tif 000003
【００６５】
【発明の効果】
以上のように、本発明に係る断熱性紙製成型物によれば、破断伸びが縦方向１０％以上、横方向１０％以上を有する紙層の一面側に、熱可塑性高分子樹脂発泡層が積層された成型素材で成型されてなるので、発泡ポリスチレン樹脂シートに匹敵する剛性、断熱性、緩衝性が得られ、また、前記成型素材を構成する紙層の紙が、破断伸びが縦方向及び横方向共に１０％以上有するので、複雑な成型物を得ることができ、更には、この断熱性成型物の合成樹脂部分は前記熱可塑性高分子樹脂発泡層だけなので、成型物全体が合成樹脂からなっている発泡ポリスチレン樹脂シートからなる成型物と較べ、廃棄による環境汚染問題が少なく、焼却時の焼却炉の損傷防止、石油資源の節約等を図ることができる。
【００６６】
また、本発明に係る断熱性紙製成型物の製造方法によれば、破断伸びが縦方向１０％以上、横方向１０％以上を有する紙層の一面側に、発泡剤を含む熱可塑性高分子樹脂層が積層された成型素材を用い、この成型素材を加熱し熱可塑性高分子樹脂層を発泡させた後、金型を用いて成型するので、発泡ポリスチレン樹脂シートに匹敵する断熱性、緩衝性があり、廃棄による環境汚染問題が少なく、焼却時の焼却炉の損傷防止、石油資源の節約等が図れる複雑な成型物を容易に得ることができ、そして、その成型にあっては、プラスチック成型に使用される一般的な成型機で成型できるので、かかる成型物を簡便且つ安価に得ることができる。
【図面の簡単な説明】
【図１】本発明に係る断熱性紙製成型物の実施の形態の第１例を示す断面図。
【図２】本発明に係る断熱性紙製成型物の実施の形態の第２例を示す断面図。
【図３】本発明で用いられる成型素材の一例を示す断面図。
【図４】本発明で用いられる成型素材の他例を示す断面図。
【符号の説明】
１  紙層
２  熱可塑性高分子樹脂発泡層
２ａ  熱可塑性高分子樹脂層
３，３ａ，３ｂ  成型素材
【図１】
2004299748.tif 000004
【図２】
2004299748.tif 000005
【図３】
2004299748.tif 000006
【図４】
2004299748.tif 000007